(57)【特許請求の範囲】
【請求項１】
少なくともその一部の上に潤滑性コーティングを備えた医療装置であって、
ａ）当該医療装置の少なくとも一部に直接塗布された、酸官能化モノアクリレート、光開始剤、イソプロパノール、ベンゾフェノンおよびベンジルジメチルケタールを含むプライマーコーティングと、
ｂ）前記プライマーコーティングの上に配置され、ポリビニルピロリドン、ジアジド化合物、トリメチロールプロピルトリアクリレートおよび酸官能化モノアクリレートを光開始剤と共に含む潤滑性コーティングと
を備え、
前記イソプロパノールは前記プライマーコーティングの約９５〜９９％を占め、前記酸官能化モノアクリレートは前記プライマーコーティングの約１〜３％を占め、前記ベンゾフェノンは前記プライマーコーティングの約０．０１〜０．２％を占め、前記ベンジルジメチルケタールは前記プライマーコーティングの約０．０１〜０．２％を占める、医療装置。
【請求項２】
前記ベンジルジメチルケタールは２，２−ジメトキシ−２−フェニルアセトフェノンである、請求項１に記載の医療装置。
【請求項３】
少なくともその一部の上に潤滑性コーティングを備えた医療装置であって、
ａ）前記医療装置の少なくとも一部に直接塗布された、酸官能化モノアクリレート、光開始剤、イソプロパノール、ベンゾフェノンおよびベンジルジメチルケタールを含むプライマーコーティングと、
ｂ）前記プライマーコーティングの上に配置された、ポリエチレンオキシド、トリメチロールプロピルトリアクリレートおよび酸官能化モノアクリレートを光開始剤と共に含む潤滑性コーティングと
を備え、
前記イソプロパノールは前記プライマーコーティングの約９５〜９９％を占め、前記酸官能化モノアクリレートは前記プライマーコーティングの約１〜３％を占め、前記ベンゾフェノンは前記プライマーコーティングの約０．０１〜０．２％を占め、前記ベンジルジメチルケタールは前記プライマーコーティングの約０．０１〜０．２％を占める、医療装置。
【請求項４】
前記ベンジルジメチルケタールは２，２−ジメトキシ−２−フェニルアセトフェノンである、請求項３に記載の医療装置。
【請求項５】
医療装置に潤滑性コーティングを施す方法であって、
前記医療装置の少なくとも一部に直接塗布された、酸官能化モノアクリレート、光開始剤、イソプロパノール、ベンゾフェノンおよびベンジルジメチルケタールを含むプライマーコーティングを塗布する工程と、
ポリエチレンオキシド、トリメチロールプロピルトリアクリレートおよび酸官能化モノアクリレートを光開始剤と共に含む潤滑性コーティングを前記プライマーコーティングの上に塗布する工程と
を含み、
前記イソプロパノールは前記プライマーコーティングの約９５〜９９％を占め、前記酸官能化モノアクリレートは前記プライマーコーティングの約１〜３％を占め、前記ベンゾフェノンは前記プライマーコーティングの約０．０１〜０．２％を占め、前記ベンジルジメチルケタールは前記プライマーコーティングの約０．０１〜０．２％を占める、方法。
【請求項６】
前記プライマーコーティングは、前記医療装置がスピニングされている最中に前記医療装置に塗布される、請求項５に記載の方法。
【請求項７】
前記潤滑性コーティングは、前記医療装置がスピニングされている最中に前記医療装置の少なくとも一部に塗布された前記プライマーコーティングに塗布される、請求項６に記載の方法。
【請求項８】
前記ベンジルジメチルケタールは２，２−ジメトキシ−２−フェニルアセトフェノンである、請求項５に記載の方法。
【発明の詳細な説明】
【技術分野】
【０００１】
（関連出願の相互参照）
本出願は２００７年８月６日に出願した同時係属出願である出願番号第１１/８３４，１６４号の一部継続出願である。
（技術分野）
本発明はカテーテル、ガイドワイヤ、塞栓保護フィルタなどの体内用医療装置のための潤滑性親水性コーティングの技術分野に関する。
【背景技術】
【０００２】
患者の体内で医療装置を使用する際、医療装置上に潤滑性の面があれば、使用しやすくなることがある。例えば、カテーテルやガイドワイヤなどの脈管内装置は、患者の脈管の壁と脈管内装置との間の摩擦が減少すれば、脈管系内でより容易に操作することができる。これら医療用装置は、しばしば、一般にステントと呼ばれる体内挿入装置を患者の脈管系内に埋め込むために利用される。ステントの埋め込みの際に塞栓子が循環系内に放出されることがあり、そのようなことは患者にとって非常に危険なこととなる可能性がある。塞栓子の破片が血流により脳の遠位血管に運ばれると、大脳血管の閉塞が生じて発作（卒中）や、場合によっては死に至ることがある。このように、頸動脈内での操作の場合、放出された塞栓子を捕獲し収集するための塞栓保護装置は介入カテーテルに対して下流側に配備されることがある。例えば、フィルタまたはトラップの形態の塞栓保護装置は、折りたたんだ状態で介入操作部位に隣接した位置まで送達することができ、径方向に拡張してフィルタまたはトラップの開口部を開き、介入操作が行われたのちに、装置を折りたたんで、捕獲された塞栓物を内包したまま除去することになる。伝統的な塞栓保護フィルタは、ある大きさの塞栓子破片を捕獲するが血液の貫流を妨げないように設計された多数の小開口部を有するフィルタエレメントを用いて構成されることがある。治療領域から下流側への血流が妨害されないようにするためには、これらフィルタの閉塞をできるだけ抑えることが重要である。
【０００３】
上記の摩擦を減少させるには、相当量の水を吸収したのちに滑りやすくなる親水性化合物で医療装置をコーティングすればよい。こうすれば、コーティングされた装置が水溶液にさらされた時、例えば患者の体内への挿入に先立ってその装置を水にさらした時、あるいは、使用中に装置が患者の血液にさらされた時に、その親水性コーティングが潤滑性をもたらすことになる。あるいは、フッ素ポリマーやシリコーンなどのコーティングの場合は、水溶液にさらす必要なしに、体内挿入装置の表面に潤滑性を付与する。しかしながら、潤滑性の程度は潤滑性コーティングの性質によって大幅に変化する。生物学的組織の対向表面に対しての試験によると、親水性コーティングはシリコーンなどの疎水性コーティングに比べてより優れた潤滑性をもたらす。
【０００４】
コーティングされた装置の摩擦係数を低下させることに加えて、有効な潤滑性コーティングは、装置の表面に強く付着（接着）していることが求められる。使用中に生じる研磨力に対してのみならず、長時間となる可能性のある保管の間、潤滑性コーティングは装置の表面に付着したままでなければならない。低い付着力は好ましくない。なぜなら、付着力が低いと、使用中に失われたコーティングが患者の体内に残されて、その分だけ装置の潤滑性が減少する可能性があるからである。典型的には、コーティングの潤滑性とコーティングの付着力・凝集力との間にはトレードオフの関係があるので、潤滑性コーティングの耐久性を高めようとして、コーティングの潤滑性を不注意に減少させてしまうかもしれない。カテーテルやガイドワイヤなどの装置の場合、装置を患者の蛇行する脈管系内を滑動可能に前進させる際にかなりの摩擦・研磨力が装置に加わるので、このような装置の表面では前記耐久性が特に問題となる。塞栓子フィルタの場合には、使用中の装置表面がより血液適合性となるようにする必要があるが、フィルタの小開口部を詰まらせないようにして適切な血流を確保しながら、それを実現しなければならない。したがって、潤滑性を高めるべくフィルタ上に設けられるコーティングは、フィルタの開口部を詰まらせてはならない。その結果として、カテーテル、ガイドワイヤ、塞栓子フィルタなどの医療装置の表面に潤滑性を長時間にわたって維持する高潤滑性コーティングを設けることは困難であった。
【０００５】
医療装置の表面上に高耐久性の親水性コーティングを設けてその装置の潤滑性を高めることは、意義深い技術的進歩であろう。本発明はこれらおよびその他の要求に応えるものである。
【発明の概要】
【０００６】
本発明は、その少なくとも一部の上に潤滑性コーティングを有する医療装置であって、その潤滑性コーティングがそれ自身と架橋していると共に多官能重合化合物のネットワーク（network, 網目構造）と連結（interlock）している親水性化合物のネットワークを含む医療装置に関する。本発明の一局面は、医療装置を潤滑性コーティングでコーティングする方法である。本発明の追加的局面は、装置上のコーティングの付着性を高める、またはコーティングの水和の迅速化および/または潤滑性の改善をもたらす一つ以上の薬剤をコーティングに含むことに関する。加えて、その潤滑性コーティングは一つ以上の治療用または診断用薬剤を備えることができ、一態様においては、その薬剤は装置の使用中に潤滑性コーティングが水和されるとコーティングから集中的放出の形で比較的速やかに溶出する。
【０００７】
潤滑性コーティングは、医療装置の表面上に塗布され装置上で硬化された溶液混合物の硬化反応生成物を含む。この溶液混合物は、次の成分、すなわち、多官能性のモノマーまたはポリマーのネットワーク形成化合物と、親水性化合物と、多官能性のモノマーまたはポリマーを架橋するための一つ以上の第一架橋剤と、親水性化合物を架橋するための、第一架橋剤とは異なる一つ以上の第二架橋剤と、を混合することにより形成される。第一架橋剤は親水性化合物に比較して多官能性のモノマーまたはポリマーを優先的に架橋し、第二架橋剤は多官能性のモノマーまたはポリマーに比較して親水性化合物を優先的に架橋する。現時点で好ましい一態様においては、前記ネットワーク形成化合物は溶液混合物の調製中はオリゴマーである。しかしながら、このネットワーク形成化合物はモノマー（予備重合）としてまたは長鎖ポリマーとして溶液混合物に添加してもよい。したがって、ネットワーク形成化合物は、その添加時の形態がモノマー、オリゴマー、長鎖ポリマーのいずれであるかによって程度の差こそあれ、装置上で重合されることになる。ただし、ネットワーク形成化合物がモノマーまたは比較的低分子量ないし高分子量ポリマーの形で溶液混合物に添加されるかどうかにかかわらず、溶液混合物の多官能性モノマーまたはポリマーは装置上の最終的コーティングの中では重合された状態にあることは、理解すべきである。
【０００８】
架橋剤は、光（例えば、紫外または可視波長の）の照射に応じて架橋反応を開始させる光架橋剤であることが好ましい。しかしながら、代替的な一態様においては、上昇した温度に感応する過酸化物などの熱開始剤を使用することもできよう。したがって、コーティングを光硬化させる光架橋剤を専ら好適例として以下に論じるが、それに代わる態様においては他の機構で反応する代替的な開始剤を含んでもよいことは、理解されるべきである。光架橋剤という用語は、様々の機構によってネットワーク形成架橋反応を引き起こすようにはたらく化合物類を意味するものと理解されるべきである。光架橋剤には、ネットワークに組み込まれるような架橋剤が含まれるし、そうではなく架橋反応を起こすラジカルを生成するような光開始剤も含まれる。
【０００９】
カテーテルまたはガイドワイヤの表面に塗布された場合、潤滑性コーティングは使用中に生じるかなりの摩擦・研磨力にもかかわらずその潤滑性を維持する。しかも、ある好ましい態様においては、血液および造影剤の凝集によって装置表面間の摩擦抵抗が増大したりガイドワイヤ隙間が減少したりした時に生じるカテーテル内腔内でのガイドワイヤの引っ掛かりを防止または阻止する。第二光架橋剤が不在の場合は、得られるコーティングは架橋せずに比較的弱く機械的にポリマーネットワークに含まれるだけの親水性化合物をかなりの量、有することになろう。このようなコーティングは、半相互浸透ネットワーク（semi-interpenetrating network: semi-IPN）コーティングとも呼べるものであって、典型的には、本発明によるコーティングに比べて早急に潤滑性をかなりの程度失う。本発明によって得られるコーティングは、親水性化合物のために特に光架橋剤を含むことによって、好ましくは、調整された架橋をもたらすと共に、コーティングの硬化を最適化するのを容易にすることで、最終的に所望の程度の潤滑性および耐久性をもたらす。例えば、硬化時間や親水性化合物の量に対する第二光架橋剤の量は、組み立てられ滅菌された装置が高潤滑性でしかも耐久性のコーティングを有することになるように、選択される。
【００１０】
理論に縛られることを意図するものではないが、以下のように考えられる。すなわち、本発明のコーティングの配合組成によって、親水性化合物は（第二光架橋剤を介して）それ自身と架橋することで化学的に絡み合い、架橋ポリマーと真の相互浸透ネットワークを形成する。この時、架橋ポリマーは親水性化合物に対して化学的（共有）結合はしないのであり、結果的には、高い耐久性と良好な潤滑性をもたらす。このように、親水性化合物ネットワークとポリマーネットワークとは、同じ混合物の中に同時に化学的に形成されるのであるが、それらは本質的に恒久的に機械的に相互に絡み合っている。このように、本発明のコーティングは、架橋していない親水性化合物が架橋ポリマーに非恒久的に機械的に絡み合って/含まれている半相互浸透ネットワークとは異なる。また、基材または下層高分子が親水性化合物との結合に使われるようなコーティングとも異なる。
【００１１】
一態様においては、コーティングは定着剤を含み、それによって医療装置の高分子製または金属製の表面へのコーティングの付着性が改善される。定着剤は、医療装置の表面への十分に強い付着をもたらすことで、医療装置の表面上のコーティングの下に反応性プライマー層を設ける必要を無くしている。
【００１２】
医療装置に潤滑性コーティングを施す方法は、一般に、多官能性のモノマーまたはポリマー、親水性化合物、前記親水性化合物に比較して前記モノマー又はポリマーを優先的に架橋させる一つ以上の第一開始剤、および前記モノマーまたはポリマーに比較して親水性化合物を優先的に架橋させるための、第一開始剤とは異なる一つ以上の第二開始剤の溶液混合物を調製する工程と、溶液混合物のコーティングを医療装置の少なくとも一部の表面に施す工程と、を含む。塗布された溶液混合物のコーティング（被膜）は、次いで硬化され、そうして得られる潤滑性コーティングは、それ自身に架橋されると共に多官能性モノマーまたはポリマーのネットワークと絡み合った親水性化合物のネットワークとなる。
【００１３】
現時点で好ましい一態様においては、前記親水性化合物はポリビニルピロリドンであり、前記第二光架橋剤はジアジド化合物であり、前記多官能性モノマーまたはポリマーはアクリレートオリゴマーであり、前記定着剤は酸官能化アクリレートである。得られるコーティングは、それ自身に架橋されると共に架橋酸官能化アクリレート定着剤に架橋された多官能性アクリレートの重合物のネットワークと、ジアジド光架橋剤によってそれ自身に架橋されたポリビニルピロリドンの親水性化合物ネットワークと、を含み、親水性化合物ネットワークはアクリレートネットワークと絡み合っているものである。こうしてコーティングされた装置は、コーティングの潤滑性と耐久性をあまり減少させずに、電子線またはエチレンオキシド（ＥｔＯ）滅菌することができる。
【００１４】
さらに別の態様においては、医療装置の高分子製または金属製表面への潤滑性コーティングの付着性を改善する定着剤を含むプライマーコーティングを、初めにその装置に塗布することができる。そのプライマーコーティングは紫外線硬化性である。プライマーコーティングとしては、例えば、酸官能化モノアクリレートを光開始剤と共に用いることができる。次いで、プライマーコーティングに上側または外側潤滑性コーティングを塗布することができる。現時点で好ましい一態様においては、潤滑性コーティングとして、ポリビニルピロリドンなどの親水性化合物、ジアジド化合物などの架橋剤、トリメチロールプロピルトリアクリレート、および酸官能化モノアクリレートを光開始剤と共に用いることができる。あるいは、親水性化合物としてポリエチレンオキシドをジアジド化合物を伴わずに用い、これとトリメチロールプロピルトリアクリレートおよび酸官能化モノアクリレートを光開始剤と共に用いることもできる。こうしてコーティングされた装置は、コーティングの潤滑性と耐久性をあまり減少させることなく、電子線またはエチレンオキシド滅菌することができる。
【００１５】
本発明の潤滑性コーティングは、有意で長持ちする潤滑性をもたらす。その結果、潤滑性コーティングがカテーテル、ガイドワイヤまたはフィルタ装置に施された場合に、患者の体腔内での前進・後退中のガイドワイヤおよびカテーテルシャフト表面の摩擦力が長期に亘ってかなり減少されると共に、フィルタの目詰まりが防止されて、そこを貫通する血液の流れが促進される。これらおよびその他の本発明の特長は、以下の詳細な説明ならびに添付の例示図面からよりいっそう明らかになるであろう。
【図面の簡単な説明】
【００１６】
【図１】カテーテルシャフト上に本発明のコーティングを有するバルーンカテーテルの部分断面立面図である。
【図２】図１のカテーテルの２−２線に沿った横断面図である。
【図３】図１のカテーテルの３−３線に沿った横断面図である。
【図４】図１のカテーテルの４−４線に沿った横断面図である。
【図４ａ】他の実施態様の横断面図であり、カテーテル先端チップがその内面上および外面上に潤滑性コーティングを有し、かつ、比較的低潤滑性のコーティングを外側潤滑性コーティングの上に有する様子を示す。
【図５】本発明の潤滑性コーティングを有するガイドワイヤを示す。
【図６】図５のガイドワイヤの６−６線に沿った横断面図である。
【図７】本発明の潤滑性コーティングをフィルタエレメントの上に備えた塞栓保護フィルタ装置の透視図である。
【図８】図７のフィルタエレメントの８−８線に沿った横断面図である。
【発明を実施するための形態】
【００１７】
図１は、本発明の一実施態様を示し、ここでは本発明の潤滑性コーティングを有する医療装置がバルーンカテーテル１０である。バルーンカテーテル１０は、全体として、拡張用管腔１２およびガイドワイヤ用管腔１３（図２参照）を有する長尺のカテーテルシャフト１１と、先端シャフト部上にあって内部が拡張用管腔に流体連通している拡張可能なバルーン１４とを含む。カテーテルシャフトの基端（近位端）に取り付けたアダプタ１６により、ガイドワイヤ用管腔への接近と、バルーン１４を拡張するための拡張用流体源（図示せず）への連結がなされる。図１のカテーテルの２−２線および３−３線にそれぞれ沿った横断面図である図２および図３に最もよく示されるように、図１の実施態様においては、シャフトは、拡張用管腔１２を内部に有する外側管状部材２１と、外側管状部材の管腔内に配置され、内部にガイドワイヤ２３を滑動可能に受容するガイドワイヤ用管腔１３を有する内側管状部材２２とを含む。バルーン１４は、外側管状部材２１の先端（遠位端）に密封固定した基端側裾部と、内側管状部材２２の先端部に密封固定した先端側裾部と、その間の拡張可能部とを有する。カテーテル１０は患者の体腔内においてガイドワイヤ２３と共に前進させるか、あるいはあらかじめ導入したガイドワイヤ２３上を前進させて、患者の体腔内の目的位置まで進めることができ、そして、バルーン１４を拡張して狭窄部の拡張やステントの拡張などの医療手技を行うことができる。ステント送達用カテーテルとして用いる場合は、ステント３０（図５参照）をバルーン１４上に取り付けて、患者の体腔内で送達および拡張を行う。
【００１８】
カテーテル１０は少なくともその一部に本発明の潤滑性コーティング１８が塗布されるが、特に、そのシャフト１１の少なくとも一部の上に潤滑性コーティング１８が設けられる。図１の実施態様においては、潤滑性コーティング１８は、外側管状部材２１の外面上（外側潤滑性コーティング）と、内側管状部材２２の内面上（図２および図３参照）と、シャフト１１の先端チップ部２６上とに設けられる。外側潤滑性コーティング１８はカテーテル１０の様々の長さ部分の上に設けることができる。つまり、基端側アダプタ１６から先端チップ部２６の最先端に至るカテーテルの全長の外面上に（すなわち、外側管状部材２１、バルーン１４、および先端チップ部２６の外面にそって）設けることができる。あるいは、これより短い長さ部分の上に、典型的には、カテーテルの最先端から基端側へ少なくとも約２５〜４０ｃｍに亘って延びるように、外側潤滑性コーティング１８を設けることができる。例えば、一実施態様においては、潤滑性コーティング１８は、先端チップ部２６と、バルーン１４と、外側管状部材２１の先端部のみとの外面上に沿って、カテーテルの２５〜４０ｃｍの部分に沿って延びる。カテーテル１０をステントの送達に使用する場合には、コーティングの際にバルーンの一部をマスクで覆うことで、ステントをバルーンの非コーティング部上に取り付けてステントの良好な保持を実現することができる。内側管状部材の内面上の潤滑性コーティング１８は、内側管状部材２２の基端から先端に至る内側管状部材全長に沿って延びるように、あるいはそれより短い長さに沿って延びるように、構成してもよい。潤滑性コーティング１８が内側管状部材の内面上に設けられ光硬化される実施態様においては、内側管状部材はコーティング１８を架橋するのに用いる放射線に対して透明なポリマーで構成するのが好ましい。図１の実施態様においては、バルーン１４の外面にはコーティング２８が設けられるが、このコーティングは典型的には潤滑性コーティングであり、シャフト１１上の潤滑性コーティング１８とは異なるものである。このことは以下にさらに詳細に論じる。しかしながら、前述のように、バルーン１４を潤滑性コーティング１８で追加的にまたは代替的にコーティングすることもできる。
【００１９】
シャフト１１の先端部２６は、内側管状部材２２の先端および/または内側管状部材２２の先端に取り付けた柔らかい先端チップ部材および/またはバルーンの基端裾部によって構成されているが、その内外面上に潤滑性コーティング１８を有する。このことは、図１のカテーテル１０の先端チップ部２６の４−４線に沿った横断面を示す図４に最もよく示されている。しかし、別の実施態様においては、潤滑性コーティング１８は先端チップ部２６の外面上のみまたは内面上のみに設けられる。図４ａには、先端チップ部２６の外面上の潤滑性コーティング１８がさらに第二の別の潤滑性コーティングで覆われている代替的実施態様が示されている。図４ａの実施態様においては、この第二の潤滑性コーティングはバルーン上のものと同一の潤滑性コーティング２８である。潤滑性コーティング１８はカテーテル１０の組み立ての間、先端チップ部２６上に留まるのに十分な耐久性を有する。したがって、一実施態様においては、潤滑性コーティング１８は、カテーテル１０の組み立ておよび加工に先立って、例えば先端チップ部材を内側部材および/またはバルーンに取り付ける前に先端チップ部材上に浸漬コーティングまたはワイピングするなどして、先端チップ部２６上に設けられる。カテーテルの組み立ての後、第二の潤滑性コーティング２８をバルーン１４および先端チップ２６の上に塗布する。先端チップ２６上の本発明による潤滑性コーティング１８のアンダーコートは、組み立て完了後のカテーテルの先端チップ２６の潤滑性について、そのばらつきを最小限に抑えると共にその耐久性を高めるために設ける。こうすれば、患者の体腔内の緊密な狭窄部を横断するカテーテルの能力が改善される。現時点で好ましい実施態様においては、先端チップをカテーテルに取り付ける前に先端チップに塗布される親水性コーティングは、前記の絡み合うネットワークの潤滑性コーティングであり、それについては以下にさらに詳細に論じる。ただし、代替的な実施態様においては、ＰＥＯ系またはＰＶＰ系コーティングを含む様々な適当な親水性コーティングを、先端チップをカテーテルに取り付ける前に先端チップに塗布することが、本発明の方法に従って実現可能である。
【００２０】
図１の実施態様においてはコーティング１８はカテーテル１０の外側管状部材２１と、内側管状部材２２と、先端チップ部２６との上に示されているが、代替的には、コーティング１８をカテーテル１０のもっと少ない部位、例えば外側管状部材２１にだけ塗布したり、カテーテル１０の他の部位に塗布することもできる。このように、本発明の潤滑性コーティング１８は、カテーテル１０上の様々な適当な部位に塗布することができる。加えて、潤滑性コーティング１８は、様々な適当な代替的医療装置に塗布することもできる。例えば、図５はガイドワイヤ２３上の潤滑性コーティング１８を示す。ガイドワイヤ２３は金属製コアとコイル線状先端チップとを含み、コーティング１８は柔軟な先端チップを含むガイドワイヤの少なくとも先端部に設けることが好ましい。本発明の潤滑性コーティング１８をその上に有するガイドワイヤ２３は、カテーテルのガイドワイヤ用管腔内で非常に低摩擦力のもとに前進・後退することが好ましい。
【００２１】
図５のガイドワイヤの横断面を示す図６に最も良く示されているように、図５の実施態様においては、ガイドワイヤは金属製芯線の外面上にポリマー層２４を有し、ガイドワイヤポリマー層２４の外面上に潤滑性コーティング１８を有するように構成されている。一実施態様においては、ポリマー層２４はガイドワイヤのステンレス鋼製またはＮｉＴｉ製芯線（コアワイヤ）上のポリウレタンコーティングまたは層である。ただし、ポリマー層２４はポリオレフィン、コポリアミド、コポリエステルまたは充填剤入りポリウレタンなどの様々なポリマーで形成することもできる。一般に、タングステン、バリウム、ビスマスやそれらの化合物などの充填剤を添加してＸ線不透過性を高める。
【００２２】
カテーテル１０上および/またはガイドワイヤ２３上の潤滑性コーティング１８は、溶液混合物の硬化反応生成物を含んでなるが、その溶液混合物は、多官能性モノマーまたはポリマーネットワーク形成化合物と、親水性化合物と、親水性化合物に比較して多官能性モノマーまたはポリマーを優先的に架橋させる一つ以上の多官能性モノマーまたはポリマー架橋用第一架橋剤と、多官能性モノマーまたはポリマーに比較して親水性化合物を優先的に架橋させるための、第一架橋剤とは異なる一つ以上の親水性化合物架橋用第二架橋剤と、を含む。医療装置上に形成される硬化コーティングは、それ自身と架橋し且つ多官能性モノマーまたはポリマーの架橋重合物のネットワークと絡み合った親水性化合物のネットワークである。
【００２３】
多官能性ネットワーク形成化合物は、高分子量のエトキシル化トリメチロールプロパントリアクリレート（ＥＴＭＰＴＡ）（例えば、Cognis社から入手可能なPHOTOMER（登録商標）4158）などのトリアクリレートオリゴマーであることが好ましい。このＥＴＭＰＴＡオリゴマーは、硬化中に重合し且つ架橋して架橋ＥＴＭＰＴＡのネットワークを形成する。親水性化合物との絡み合ったネットワーク（interlocking network）を形成するための代替的な架橋性ポリマー（代替的な多官能性モノマーまたはポリマーから形成される）としては、ウレタン、エポキシ、ポリエステルのアクリレート類、および不飽和ポリエステル類が挙げられるが、中でも、トリアクリレート類、特にＥＴＭＰＴＡが、親水性と普通溶剤との混和性とが高くて製造性が良い点で、好ましい。酸素への反応の遅さと感度のため、メタクリル樹脂はこれほどは好まれない。
【００２４】
好ましい架橋剤は感光性分子（光架橋剤）である。特に、多官能性オリゴマーがトリアクリレートである実施態様においては、溶液混合物は、ベンゾフェノンと２，２−ジメトキシ−２−フェニルアセトフェノン（Cognis社から入手可能なPHOTOMER（登録商標）51）などのベンジルジメチルケタールとを含むトリアクリレートの光硬化のための混合第一光開始剤を含有することが好ましい。様々な混合第一光開始剤が典型的に提供され、それらは、公知のように、トリアクリレート（およびアクリレート類一般）の重合と架橋とを開始させるために相異なる機構で作用する。例えば、放射線照射を受けると、PHOTOMER（登録商標）51は単分子結合開裂をしてフリーラジカルを生じるが、ベンゾフェノンはアルコールの存在下で二分子反応をして水素抽出によりヒドロキシル（またはケタール型）ラジカルを生じる。しかしながら、多官能性モノマーまたはポリマー（例えば、トリアクリレートオリゴマー）を優先的に架橋させる様々な適当な第一光架橋剤を使用することができる。例えば、トリアクリレートを架橋させるための代替的な光開始剤としては、１−ヒドロキシ−シクロヘキシル−フェニル−ケトン、および２−ヒドロキシ−２−メチル−１−フェニル−プロパノンを挙げることができるが、前記の好ましい光架橋剤は少なくとも部分的には良好な可溶性のゆえにより優れた製造性をもたらす。紫外線による光開始は、可視光線による光開始に比べて、より速やかな硬化時間の点で好ましい。
【００２５】
現時点で好ましい親水性化合物はポリビニルピロリドン（ＰＶＰ，(poly(N-vinyl-2-pyrrolidone)）である。この化合物は、ジアジドスチルベン（ＤＡＳ）またはその誘導体などの第二光架橋剤と組み合わせて用いると、硬化中に架橋して架橋ＰＶＰのネットワークを形成する。現時点で好ましいＰＶＰ類としては、ISP Chemicals, Inc. から入手可能なＰＶＰ  Ｋ−９０およびＰＶＰ  Ｋ−１２０が挙げられるが、ここでＫ番号はＰＶＰの分子量に関係するので重要である。好ましい架橋性ＰＶＰ類は、架橋して目的の（潤滑性）ネットワークを形成するために、約１，０００，０００グラム/モルより大きな比較的高い分子量を有する。ＰＶＰを優先的に架橋させるための現時点で好ましいジアジドスチルベンは4,4’−ジアジド−2,2’−スチルベンジスルフォン酸ニナトリウム塩である。使用することが可能な他のジアジド系第二光架橋剤としては、米国特許第５，０４１，５７０号明細書に記載のものを含むジアジドスチルベン誘導体類が挙げられ、当該特許の概要ならびに詳細な説明は参照して本明細書に包含される。放射線照射を受けると、ＤＡＳ（光架橋剤）はその両端に高反応性の中間体ニトレン基を形成し、次いで、ＤＡＳ上のニトレン基はＰＶＰと反応してＰＶＰの架橋ネットワークを形成する。本発明によれば、ＤＡＳは多官能性モノマーまたはポリマーネットワーク形成用化合物（例えば、前記トリアクリレート）に比較してＰＶＰを優先的に架橋する。すなわち、ＤＡＳは、多官能性モノマーまたはポリマーのポリマー鎖を実質的に架橋させることなく、ＰＶＰのポリマー鎖を互いに架橋させる。同様に、第一光架橋剤は、本発明のコーティングの親水性化合物（ＰＶＰ）を架橋させることは期待されていない。加えて、コーティングを硬化させても、親水性化合物を前記モノマーまたはポリマーの重合物あるいは基体に対して架橋、グラフト化、またはその他の化学結合をさせることはない。このように、医療装置のための潤滑性コーティングに用いるものとして様々な親水性化合物が公知であるが、本発明のコーティングにおいては、親水性化合物は、親水性化合物を望ましい程度にそれ自身に優先的に架橋させるために溶液混合物に添加することのできる特定の開始剤を有する。本発明のコーティングに使用することができる代替的な親水性化合物と第二光架橋剤の組み合わせとしては、ポリエチレングリコールジアクリレートと光開始剤としての２，２−ジメトキシ−２−フェニルアセトフェノンとの組み合わせがある。
【００２６】
親水性化合物の量に対する溶液混合物中の第二架橋剤の量、および硬化持続時間は親水性化合物の三次元架橋ネットワークを形成するのに十分なものとする。ただし、親水性化合物は潤滑性コーティング１８の所望の性能によって増減する程度にまで架橋される。本発明によってもたらされる親水性化合物の架橋の制御によって、相異なる用途に応じて調整できる所望の潤滑性および耐久性を生じさせることが容易になる。こうして、潤滑性コーティング１８中のネットワークの一部であるＰＶＰの架橋の程度は高い場合も低い場合もある。加えて、実施態様によっては、架橋していない親水性化合物（すなわち、架橋せず、したがってネットワークの一部を形成していないＰＶＰ）あるいは架橋していないＰＥＯなどの第二親水性化合物を潤滑性コーティング中に存在させることもあるが、それは、たとえ耐久性を犠牲にしてでも潤滑性の向上を求める場合である。特に、潤滑性ではなく耐久性が問題であるようなネットワーク潤滑性コーティングの場合は、親水性化合物をより高い程度まで架橋させて、潤滑性を犠牲にしながら耐久性をできるだけ向上させたものであるが、このようなことは用途によっては受容できることである。加えて、本発明の潤滑性コーティングにおいては親水性化合物の架橋はかなり容易に制御できるので、装置上のコーティングを初期に光硬化させることで生じる架橋の量は、後に生じる可能性のある追加的架橋を補償するように調整することができる。これは、例えば、コーティングされた装置を電子線またはＥｔＯ滅菌により滅菌する際に、コーティングのさらなる架橋が引き起こされる場合である。一実施態様においては、コーティングされた装置は電子線滅菌され、装置をコーティングする方法は、装置上のコーティングを（紫外線）硬化させる際に化合物を所望の程度（ここでいう程度は、例えば、コーティングされた医療装置の性能試験により測定された程度である）に架橋するには不十分な比較的短時間だけ硬化を行う工程と、次いで、化合物がさらに架橋されて所望の程度に達するようにそのコーティングされた装置を電子線滅菌する工程と、を含む。同様に、コーティング中の光架橋剤の量は、光硬化により引き起こされる架橋の量を制御するように制限することができる。
【００２７】
溶液混合物の調製は、多官能性モノマーまたはポリマーと、一つ以上の親水性化合物と、一つ以上の第一架橋剤と、一つ以上の第二架橋剤とを単一の溶液中で一緒に組み合わせることにより行う（これら化合物は、典型的には、組み合わせて単一の溶液を形成する前にまず適当な溶剤に溶解しておく）。次いで溶液混合物をカテーテルシャフト１１および/またはガイドワイヤ２３の表面に塗布するが、塗布する方法としては、溶液をカテーテルまたはガイドワイヤの表面上に浸漬法、噴霧法、ワイピング法で塗布するか、あるいは溶液をカテーテルのガイドワイヤ用管腔１３を通して汲み出すなどの、様々な適切な方法を用いることができる。コーティングは次いで典型的には装置上で乾かしてから硬化させるが、こうして得られた硬化コーティングは単一の層の中に絡み合ったネットワークによる実質的に均一な組成を有する。一実施態様においては、定着促進プライマー剤をまず装置上に塗布して硬化させ、次いで、潤滑性コーティングの溶液混合物を硬化したプライマー剤の上に塗布する。硬化したコーティング１８は、医療手技に用いるために潤滑性にするべく、水和しなければならない。水誘導時間、すなわちコーティングを水和するのに要する時間は、コーティングの配合組成によって変化する。したがって、本明細書中で用いる「潤滑性コーティング」なる用語は、コーティングを使用に適した潤滑性にするために親水性化合物を水和する前あるいは水和した後の、装置上の完成したコーティングを指すものと理解されるべきである。
【００２８】
一実施態様においては、溶液混合物は、医療装置の表面に付着して医療装置上への潤滑性コーティング１８の付着性を改善する酸官能化アクリレートを含む定着剤を含む。好ましい定着剤は、基体の表面（例えば、カテーテルシャフトまたはガイドワイヤの高分子表面）に結合すると共に、多官能性モノマーまたはポリマーの重合物に架橋する。このように、第一開始剤は好ましくは定着剤を架橋させるが、その際、定着剤はそれ自身に架橋すると共に、硬化した潤滑性コーティング中の多官能性モノマーまたはポリマーの架橋重合物にも架橋する。現時点で好ましい定着剤は、Cognis 社から入手可能な酸官能化モノアクリレートであるPHOTOMER（登録商標）4173であり、この定着剤は高分子の（特にポリウレタンの）基体層に結合する。代替的に使用できる定着剤としては、Cognis 社から入手可能な酸官能化アクリレートであるPHOTOMER（登録商標）4703および4846が挙げられる。定着剤は、一般に、重量比で溶液混合物の約０．２％〜約２０％、好ましくは約１％〜約２％である。これら酸官能化定着剤（および光開始剤）またはウレタンアクリレートなどの他のプライマー用化合物などの装置上の反応性プライマー層は、付着性を改善するために追加的にあるいは代替的に使用することができよう。定着剤の有無にかかわらず、本発明のコーティング１８は装置の表面に付着（接着）するが、その際、親水性化合物が官能化されるか他の仕方で基材または基質高分子に反応的化学的に結合することを必要としない。
【００２９】
一実施態様においては、溶液混合物は、ネットワーク形成用親水性化合物（例えば、ＰＶＰ）とは異なるポリエチレンオキシド（ＰＥＯ）などの第二親水性化合物を含む。第二親水性化合物は潤滑性コーティングの中で実質的に架橋しない。このように、第二親水性化合物を優先的に架橋させる開始剤は溶液混合物には含まれておらず、コーティングの硬化は第二親水性化合物の架橋を比較的少ししかまたは全く引き起こさない。実質的に架橋しないことの結果として、第二親水性化合物は、少なくとも初期にはより高い潤滑性を示し、および/または、より短い水誘導時間を有する（すなわち、水和操作に一層速やかに応答する）コーティングを与えることが好ましい。例えば、コーティングの中のポリエチレンオキシドなどの実質的に架橋していない親水性化合物は比較的に速やかに水和する。特に、ＰＶＰなどの第一親水性化合物をＰＥＯやポリアクリルアミドなどの第二親水性化合物と組み合わせると、電子線またはＥｔＯ処理による滅菌の後において、改善された速い水誘導時間を好ましく有するコーティングが得られる。架橋していないＰＥＯまたはポリアクリルアミドは、好ましくは、電子線滅菌およびＥｔＯ滅菌による潤滑性コーティングの水誘導時間の増大を補償する。第二親水性化合物としては、ＰＥＯ、ポリアクリルアミド−ｃｏ―アクリル酸、ポリアクリルアミドなどの様々な適切な親水性化合物を用いることができる。一実施態様においては、コーティングの中に比較的少量の第二親水性化合物が存在する。例えば、一実施態様においては、第二親水性化合物は潤滑性コーティング中のＰＶＰの量のわずか約５重量％である。
【００３０】
一実施態様においては、溶液混合物は塩化ナトリウムなどの溶解可能なイオン性化合物（すなわち、塩）を含み、得られる硬化後の潤滑性コーティングは、少なくとも使用のためにコーティングを水和する水和操作の前においては、その塩を内部に含有（溶解）している。硬化したコーティング中にこの塩が存在することによって、水誘導時間が塩を含まないコーティングの場合に比べて減少するものと考えられる。
【００３１】
一実施態様においては、硬化後の潤滑性コーティングは治療用または診断用薬剤を有する。例えば、溶液混合物に添加された薬剤が硬化コーティング中に放出可能な状態で含まれており、硬化コーティングが使用中に膨潤（水和）するにつれてその薬剤が溶出するように構成されている。硬化した潤滑性コーティングには様々な薬剤を設けることができる。抗血小板薬、抗血栓薬、抗凝固薬、抗炎症薬、血管拡張薬などは、バルーン１４、外側部材２１、ガイドワイヤ２３の上の潤滑性コーティングに、および/または、カテーテルシャフト１１のガイドワイヤ用管腔１３内に添加するのに特に好ましい。アスピリン（アセチルサリチル酸；アセトルサル（acetolsal））などの比較的小分子の薬剤は潤滑性コーティングに含ませるのに特に望ましい。その理由は、アスピリンの潤滑性コーティングからの溶出時間が比較的に速やかであるので、カテーテルおよび/またはガイドワイヤの患者の体腔内への最初の挿入や前進の最中にアスピリンを集中的に迅速に投与することができるからである。医療装置コーティングからのより長い時間に亘る制御された薬剤溶出が従来のコーティングの多くの目標であるが、本発明による潤滑性コーティングからの比較的速やかな非制御的アスピリン溶出は望ましいことである。潤滑性コーティングが水和した時のコーティングからのアスピリンの集中的放出は、体腔内でのカテーテルの位置決めに際して抗血小板効果をもたらし、それによって、カテーテルのガイドワイヤ用管腔内でのガイドワイヤの引っ掛かり（hang-up）がさらに抑制される。アスピリンは低分子量（例えば、１８０ｇ/ｍｏｌ）であるが、アスピリンよりも高分子量の代替的薬剤も本発明のコーティング中に代替的に用いることができる。そのような薬剤として、例えば、ヒルジン（約７，０００ｇ/ｍｏｌ）やヘパリン（約１２，０００〜約１５，０００ｇ/ｍｏｌ）が挙げられる。
【００３２】
本発明の潤滑性コーティングには抗再狭窄薬や、抗炎症薬、抗凝固薬、治癒促進薬などの様々な適切な薬剤（分子が小さいものや大きいもの）を備えることができる。薬剤は、典型的には、装置への塗布に先立って溶液混合物に添加することによって備えられる。この方法は、良好な製造性、装置上の薬剤の量および配置の制御、ならびにコーティングの潤滑性の劣化の抑制の観点から好ましい方法である。これほどには好ましくはない方法としては、使用前に、装置上の硬化後のコーティングを薬剤の溶液で膨潤させる方法がある。
【００３３】
図１に示す実施態様においては、バルーン１４上のコーティング２８はシャフト上の潤滑性コーティング１８とは異なる。例えは、バルーン上のコーティング２８は、シャフト上のコーティングと比較して、潤滑性が劣るかまたは含有する治療用薬剤が異なる潤滑性コーティングであってもよい。前に論じた代替的な実施態様においては、シャフト１１上のものと同じ潤滑性コーティング１８がバルーン１４上に設けられている。
【００３４】
一実施態様においては、バルーン１４上の潤滑性コーティング２８は比較的短い水誘導時間を有し（速やかに水和し）、且つ、動脈疾患の治療および/または再狭窄の防止のためのエベロリムスやゾタロリムスなどの抗再狭窄薬を含む。この薬剤はバルーンの拡張の前には薬剤放出潤滑性コーティング２８の中によく保存される。しかも、薬剤放出潤滑性コーティング２８による水の取り込みは速やかに起きるので、バルーン１４が拡張されると薬剤は即座に放出され、こうして、薬剤は所望の部位に十分な量、投与される。典型的には、拡張前のバルーンは折り畳まれており、カテーテルが初めに水和され血管中を前進させられる際に、コーティングのいくらかは折り目の中で保護される。一実施態様においては、バルーン上の薬剤放出潤滑性コーティング２８は前述の絡み合ったネットワーク潤滑性コーティングの実施態様であって、それには架橋していない第二親水性化合物が添加されており（例えば、架橋したＰＶＰおよび架橋したトリアクリレートの絡み合ったネットワークの中の架橋していないＰＥＯ）、それによって速やかな水誘導がもたらされる。前に論じたように、薬剤はバルーンのコーティングに先立って潤滑性コーティングの溶液混合物に添加することが好ましい。薬剤放出潤滑性コーティングで覆われたバルーンは、次いで折り畳まれるかまたは他の仕方で、患者の体腔内を前進するのに都合のよい薄型の形態にされる。
【００３５】
一実施態様においては、バルーン上のコーティング２８はシャフト上の潤滑性コーティング１８よりも潤滑性の低いコーティングとされ、拡張後のバルーンが患者の体腔内の所望の治療部位からずれること（一般に「ウォーターメロンシーディング」とよばれる）を防止または阻止するように構成される。バルーン上のコーティング２８をシャフト上の潤滑性コーティング１８よりも低潤滑性にするには、多くの代替的方策がある。例えば、シャフトおよびバルーンの上に濃い目の溶液を塗付した後、同じ成分を含む薄目の溶液を塗付することができる。他の例としては、一つの親水性ポリマー（例えば、ＰＥＯ）を含有する溶液からなるコーティング剤をバルーンに塗布し、別の親水性ポリマー（例えば、ＰＶＰ）を含有する溶液からなるコーティング剤をシャフトに塗布することができる。また別の例としては、結合性多官能性オリゴマー（またはモノマーあるいは高分子量のポリマー）と、結合性オリゴマーを架橋させるための光架橋剤と、親水性化合物とを含むが、潤滑性に劣るコーティングの親水性化合物を優先的に架橋させるための光架橋剤は含まない溶液混合物の反応生成物で潤滑性コーティング２８を構成することができる。こうして、バルーン上のコーティング２８は、シャフト上のコーティング１８と同じ成分化合物を含むが第二光架橋剤は含まない材料で形成することができ、コーティング１８よりは潤滑性の低いコーティングとなる。コーティング２８はバルーン基端からバルーン先端までのバルーン全長に沿って延びるように図示されているが、代替的実施態様においてはコーティング２８をバルーンのより短い長さ部分に沿って延びるように、またはバルーンの端を越えて延びるように形成することもできることは、理解されるべきである。
【００３６】
以下の実施例は本発明の潤滑性コーティング１８のための溶液混合物を示す。以下の実施例において用いた特定の配合組成（各成分の量は溶液混合物の重量パーセントであらわす）に加えて、表は、本発明のコーティングを形成するのに使用できる成分について溶液重量パーセント範囲の一例をも示す。
【００３７】
【表１】
0005989796.tif 000002
【００３８】
上記の表Ａに表示した配合組成Ａの溶液混合物を、タングステンを充填したポリウレタンポリマーの高分子層で覆われた金属芯線を有するガイドワイヤの上に浸漬コーティング法で塗布した。ＨＤＰＥ内面を有するカテーテル内側管状部材のガイドワイヤ用管腔内でコーティングしたガイドワイヤを繰り返し前進および後退させる試験操作（内側管状部材は無菌水で満たし、３７℃に保持し、１．２５”ループを有する）において、ガイドワイヤ用管腔内でのコーティングしたガイドワイヤの移動により生じた摩擦力は、１０００サイクルまでの多サイクルの後、且つ、２４時間の後にも、低いままであった。多サイクルの後の摩擦力は、架橋アクリレート中のＰＥＯの潤滑性コーティング（すなわち、イソプロパノールと、水と、ＰＥＯと、トリメチロールプロピルトリアクリレート（ＴＭＰＴＡ）と、ヒドロキシシクロヘキシル−フェニルケトンと、ベンゾフェノンとを含む溶液混合物であって、ＰＥＯはPOLYOX WSR N12Kであり、溶液混合物の約１．６重量パーセントであった）でコーティングしたこと以外は同一のガイドワイヤと比較して、より低かった。例えば、３０サイクル後、上表に示した配合組成Ａでコーティングしたガイドワイヤの押し引きの際の摩擦力は約５グラムであって、比較ガイドワイヤの場合の約３５〜５５グラムとは対照的であった。
【００３９】
カテーテル１０の寸法は、主に、使用するバルーンおよびガイドワイヤのサイズと、カテーテルの型式と、カテーテルが通るべき動脈あるいは他の体腔のサイズや、送達されるステントのサイズとによって決められる。典型的には、外側管状部材２１の外径は約０．０２５〜約０．０４インチ（０．０６４〜０．１０ｃｍ），通常約０．０３７インチ（０．０９４ｃｍ）であり、外側管状部材２１の壁厚は約０．００２〜約０．００８インチ（０．００５１〜０．０２ｃｍ）、典型的には約０．００３〜０．００５インチ（０．００７６〜０．０１３ｃｍ）の範囲で変えることができる。内側管状部材２２は典型的には約０．０１〜約０．０１８インチ（０．０２５〜０．０４６ｃｍ）、通常約０．０１６インチ（０．０４ｃｍ）の内径と、約０．００４〜約０．００８インチ（０．０１〜０．０２ｃｍ）の壁厚とを有する。カテーテル１０の全長は約１００〜約１５０ｃｍの範囲であれば良く、典型的には約１４３ｃｍである。好ましくは、バルーン１４は約０．８ｃｍ〜約６ｃｍの長さと、約２ｍｍ〜約１０ｍｍの拡張後作業直径とを有する。ガイドワイヤ２３は、典型的には、約１９０〜約３００ｃｍの長さと、約０．０１０〜約０．０３５インチの外径とを有する。
【００４０】
様々なカテーテル構成要素は、融着や接着剤の使用などの通常の結合方法で接合してよい。シャフト１１は内側および外側管状部材を有するものとして図示されているが、内部に管腔が並列に押し出し成形された二管腔押し出し成形シャフトなどの様々な適切なシャフト構成を使用して良い。加えて、図１に示した実施態様はガイドワイヤ用管腔がカテーテルの全長に亘って延びるオーバーザワイヤ型のバルーンカテーテルであるが、本発明のコーティング１８は様々な適当なカテーテルと共に使用できることを理解するべきである。例えば、カテーテルやその他の装置を送達するべく構成された装置用管腔を有するガイディングカテーテルや、カテーテルシャフトの基端から先端側へ隔たった位置にガイドワイヤ用基端側（近位側）開口部を有するラピッドエクスチェンジ型のバルーンカテーテルなどと共に、本発明のコーティング１８を使用することができる。
【００４１】
次に図７および図８に示す実施態様について説明すると、典型的な塞栓保護装置３２が図示されており、装置のフィルタエレメント３６上に潤滑性コーティング３４が設けられている。塞栓保護装置３２はフィルタエレメント３６を取り付ける支持枠３８を具備する。支持枠３８は自己拡張性の材料で形成することができ、その場合、支持枠３８を折り畳んだ位置と拡張した位置との間で動かすことができる。折り畳み位置は、例えば、支持枠３８およびフィルタエレメント３６の上に管状シース（図示せず）を同軸的に配置することによって実現することができる。管状シースを後退させることで、支持枠３８を図７に示す拡張位置に自己拡張させることができる。支持枠３８を拡張させると、フィルタエレメント３６が開き、フィルタエレメント３６はその中に流入する塞栓子の破片を保持できるようになる。フィルタエレメント３６はナイロン１１などの高分子材料で形成することができ、その材料に設けた複数の小出口開口４０を具備する。その小出口開口４０の存在により血液が装置を貫いて流れることができるので、配置されたフィルタ装置の下流側領域で血液が留まることが防止される。支持枠３８およびフィルタエレメント３６は、例えば、患者の体腔内にフィルタエレメントを配置するのに使用されるガイドワイヤ４２に取り付けることができる。
【００４２】
図８に最も良く見られるように、フィルタエレメント３６は、フィルタエレメント３６上に初めに配置されるプライマーコーティング４４の上に配置される潤滑性コーティング３４を具備する。プライマーコーティング４４は、初めに基体の表面（例えば、フィルタエレメントの高分子製表面）に結合し、且つ、潤滑性コーティング３４を形成する多官能性モノマーまたはポリマーの重合物に架橋する定着剤としてはたらく。このプライマーコーティング４４は、初めに、スピニング法と高圧ノズルを用いてフィルタエレメント３６の表面上に均一に塗付されるが、このとき、開口４２がプライマーコーティング剤によって閉塞されないようにする。次いで、外側潤滑性コーティング３４をプライマーコーティング４４上に塗布する。この外側コーティングの塗布も、スピニング法を用いて行ってもよい。
【００４３】
フィルタエレメント３６を初めにコーティングするのに用いるプライマー溶液において、主成分は酸官能化モノアクリレート（Photomer  4173）と光開始剤である。最上部または外側親水性コーティング溶液において、主成分は、ジアジド化合物を伴ったＰＶＰまたはジアジド化合物を伴わないＰＥＯと、トリメチロールプロピルトリアクリレート（ＴＭＰＴＡ）と、酸官能化モノアクリレート（Photomer 4173）および光開始剤である。プライマーコーティング４４および潤滑性コーティング３４の両方とも紫外線硬化性である。紫外線のもとで三次元ネットワークを形成する他の親水性コーティング剤を用いることもできよう。
【００４４】
以下の実施例は、良好な付着性を特にフィルタエレメント３６上にもたらす、本発明によるプライマーコーティング４４のための混合物を示すものである。以下の実施例で使用する特定の配合組成（各成分の量は溶液混合物の重量パーセントとしてあらわす）に加えて、本発明にしたがって使用するプライマー剤を作るために用いることのできる成分についての溶液重量の一例を、表Ｂに示す。
【００４５】
【表２】
0005989796.tif 000003
【００４６】
上記の表Ｂに示した配合組成Ｂの溶液混合物を、高圧ノズルを用いてフィルタエレメント３１上に溶液混合物をスピニングすることによって塗布し乾燥させた。次いで、潤滑性コーティング３４をプライマーコーティング４４上に塗布した。加えて、潤滑性コーティング３４には一つ以上の治療用または診断用薬剤を設けることができ、一実施態様においては、その薬剤は潤滑性コーティングが水和される時に潤滑性コーティングから集中的放出の形で比較的速やかに溶出する。
【００４７】
以下の実施例は、本発明の潤滑性コーティング３４のための溶液混合物を示すものである。以下の実施例で用いた特定の配合組成（各成分の量は溶液混合物の重量パーセントとしてあらわす）に加えて、本発明によるコーティングを作るのに使用できる成分について溶液重量パーセント範囲の一例をも表Ｃに示す。
【００４８】
【表３】
0005989796.tif 000004
【００４９】
次いで、上記の表Ｃに示した配合組成Ｃの溶液混合物を、高圧ノズルを用いてフィルタエレメント３８上にスピニングすることによって塗布し、潤滑性コーティング３４を形成した。
【００５０】
塞栓保護装置３２のガイドワイヤおよび支持枠はフィルタエレメント３６の場合と同じプライマーコーティングポリマーおよび潤滑性コーティングでコーティングすることができる。あるいは、ガイドワイヤおよび支持枠は、図５および図６に示したガイドワイヤ２３に関して前述したプライマーおよびコーティングでコーティングすることもできよう。さらに代替的には、上記の表Ｂおよび表Ｃに示したプライマーコーティングおよび潤滑性コーティングをカテーテルまたは他の医療装置に交互に塗布することもできよう。
【００５１】
本発明をいくつかの好ましい実施態様を通して本明細書において説明したが、本発明の範囲を逸脱することなく本発明に様々な変更および改良を加えることが可能であることは、当業者に認識されるであろう。例えば、カテーテルシャフトまたはガイドワイヤ上のコーティングとして主に論じてきたが、本発明の潤滑性コーティング１８は、様々な医療装置の上に設けることができ、使用中または組み立ておよび加工中にかなりの摩擦・摩耗力にさらされる表面の上での使用に特に適していることは、理解されるべきである。しかも、本発明の一つの実施態様の個別の特徴は本明細書中で論じられるか、または、他の実施態様ではなく当該実施態様の図面に示されたであろうが、一つの実施態様の個別の特徴は別の実施態様の一つ以上の特徴あるいは複数の実施態様の諸特徴と組み合わせてもよいことは、理解されるべきである。
【図１】
0005989796.tif 000005
【図２】
0005989796.tif 000006
【図３】
0005989796.tif 000007
【図４】
0005989796.tif 000008
【図４Ａ】
0005989796.tif 000009
【図５】
0005989796.tif 000010
【図６】
0005989796.tif 000011
【図７】
0005989796.tif 000012
【図８】
0005989796.tif 000013